ПОРТЛАНДЦЕМЕНТ
PORTLAND CEMENT

Изобретение относится к составам цементов и может быть использовано для получения новых видов цементов, применяемых в строительстве, а также строительных растворах и бетонах на их основе.
Известны составы портландцемента, включающие портландцементный клинкер, двуводный гипс и минеральные добавки (ГОСТ 10178-85).
Однако такие составы имеют повышенное водоотделение и продолжительные сроки схватывания.
Известно, что в качестве ускорителя схватывания портландцемента применяют фтористый натрий (см., например, Корнеев В.И. Ускорители и замедлители схватывания и твердения сухих строительных смесей, Доклады конференции BALTMIX, 2003).
Однако известные составы характеризуются нестабильностью работы фтористого натрия в них в зависимости от содержания добавки и портландцемента, а также вида и содержания наполнителя в смеси. К тому же не указано влияние совместного помола портландцементного клинкера, гипса и фтористого натрия на сроки схватывания цемента, и не учитывается влияние его в зависимости от содержания портландцементного клинкера и двуводного гипса.
Известно, что содержание 1,5-5,0 мас.% гипса способствует снижению водоотделения цементов (см., например, Нормантович А.С. Регулирование процесса водоотделения цементно-водных дисперсных систем: автореф. дисс… канд. тех. наук / А.С. Нормантович; Белгородский технологический институт. - Белгород, 2005).
Однако это относится к определенным видам цементов, т.к. некоторые из них (цементы с разным минералогическим составом, а также разной удельной поверхностью) способны отделять воду, независимо от содержания в них гипса.
Наиболее близким по технической сущности к заявляемому изобретению является вяжущее, включающее портландцементный клинкер, гипс и добавку, в качестве которой содержит термообработанный при 600°C отход производства двуокиси титана сернокислым методом (SU 897743, МПК C04 В7/84, опубл. 15.01.1982).
Известное решение улучшает размолоспособность клинкера с добавкой и увеличивает прочность вяжущего, но имеет повышенные показатели водоотделения и сроки схватывания.
Технический результат заключается в уменьшении водоотделения и сокращении сроков схватывания потландцемента.
2
2
2
3
2
3
2
3
Сущность изобретения заключается в том, что портландцемент, включающий портландцементный клинкер, двуводный гипс и добавку. Портландцементный клинкер используют минералогического состава 3CaO·SiO 59-63%; 2CaO·SiO 16-18%; 3CaO·AlO 6-7,5%; 4СаО·AlO·FeO 11-12%, а в качестве минеральной добавки - натрий фтористый, при следующем соотношении компонентов, мас.%:
Портландцементный клинкер
95,93-98,77
Двуводный гипс
0,50-1,92
Натрий фтористый
остальное
2
2
2
3
2
3
2
3
Для изготовления портландцемента используют следующие компоненты: портландцементный клинкер ОАО «Мордовцемент» (3CaO·SiO 59-63%; 2CaO·SiO 16-18%; 3CaO·AlO 6-7,5%; 4СаО·AlO·FeO 11-12%), двуводный гипс второго сорта Порецкого месторождения (ГОСТ 4013-82) и натрий фтористый (ГОСТ 4463-76).
2
Способ изготовления портландцемента заключается в следующем. Производят весовую дозировку компонентов. Затем в помольном агрегате производят совместный размол портландцементного клинкера, двуводного гипса и натрия фтористого до доведения удельной поверхности полученного портландцемента до 300-400 м/кг.
Испытания портландцемента проводят по ГОСТ 310-76 на образцах нижеследующих составов (табл.1).
Полученные результаты приведены в табл.2.
По сравнению с известным решением предлагаемое позволяет уменьшить водоотделение и сократить сроки схватывания портландцемента.